(57)【要約】【課題】  十分な撥水性を有する撥水性フィルムを製造することが可能な撥水性フィルムの製造方法を提供する。【解決手段】  素材樹脂を加熱する工程（ステップＳ１）と、加熱された素材樹脂を素材吐出部より吐出する工程（ステップＳ２）と、吐出された素材樹脂を冷却ロールにより冷却して素材フィルムを形成し、表面に凹凸が形成された賦型シートを用い、圧ロールと冷却ロールによる圧力で賦型シートの表面に形成された凹凸を転写することにより素材フィルムに対してエンボス加工を行うとともに、賦型シートと素材フィルムをラミネートする工程（ステップＳ３）と、エンボス加工が行われた素材フィルムに対して、冷却ロールが冷却する工程（ステップＳ４）と、冷却ロールにより冷却された素材フィルムを、所定の搬送距離だけ搬送した後、賦型シートから剥離する工程（ステップＳ５）を有する。【選択図】  図２
2015104889.tif 000002
【特許請求の範囲】
【請求項１】
素材樹脂を加熱する工程と、
前記加熱された素材樹脂を素材吐出部より吐出する工程と、
前記吐出された素材樹脂を冷却ロールにより冷却して素材フィルムを形成し、表面に凹凸が形成された賦型シートを用い、圧ロールと前記冷却ロールによる圧力で前記賦型シートの表面に形成された凹凸を転写することにより前記素材フィルムに対してエンボス加工を行うとともに、前記賦型シートと前記素材フィルムをラミネートする工程と、
前記エンボス加工が行われた素材フィルムに対して、前記冷却ロールが冷却する工程と、
前記冷却ロールにより冷却された素材フィルムを、所定の搬送距離だけ搬送した後、前記賦型シートから剥離する工程と、
を有することを特徴とする撥水性フィルムの製造方法。
【請求項２】
前記冷却ロールの冷却温度は、０℃以上４５℃以下であることを特徴とする請求項１に記載の撥水性フィルムの製造方法。
【請求項３】
前記素材樹脂の加熱温度は１００℃以上３５０℃以下であることを特徴とする請求項１または請求項２に記載の撥水性フィルムの製造方法。
【請求項４】
前記賦型シートの表面の算術平均粗さＲａは、０．１μｍ以上２０．０μｍ以下であることを特徴とする請求項１から請求項３のいずれか一項に記載の撥水性フィルムの製造方法。
【発明の詳細な説明】
【技術分野】
【０００１】
本発明は、高い撥水性を有する撥水性フィルムを製造するための方法に関する。
【背景技術】
【０００２】
表面の微細構造に起因する撥水性はロータス効果として知られている。このような撥水性を実現するため、様々な技術が開発されている。一般的には、撥水性を製品表面に発現させるためには、フッ素樹脂等を塗布する化学的手法を用いるのが主流となっている（特許文献１、２参照）。
【０００３】
また、化学的手法としては、製品表面に撥水性のシリカ微粒子を付着させて微細な凹凸構造を形成し、食品や医療品等を収容するための非吸着性容器に応用する技術も開発されている（特許文献３参照）。
【０００４】
一方、物理的手法で微細な凹凸構造を容器の蓋に形成し、撥水作用により液跳ねを防止する技術も存在する（特許文献４参照）。また、フィルムに物理的に撥水性を付与させるため、微細周期構造を有する金型を利用して射出成形加工によりプラスチック成形体を作成する技術も開発されている（特許文献５参照）。
【先行技術文献】
【特許文献】
【０００５】
【特許文献１】実開平５−３５６５９号公報
【特許文献２】特許第３６２３５４０号公報
【特許文献３】特開２０１０−２５４３７７号公報
【特許文献４】特開２００９−１０７６９５号公報
【特許文献５】特開２０１２−６６４１７号公報
【発明の概要】
【発明が解決しようとする課題】
【０００６】
しかしながら、上記特許文献１〜３に記載の技術のように、化学的手法を用いる場合には、人体や環境への影響を考慮しなければならないという問題がある。また、上記特許文献４、５に記載の技術では、十分な撥水性を有するフィルムを得るには至っていない。
【０００７】
そこで、本発明は、十分な撥水性を有する撥水性フィルムを製造することが可能な撥水性フィルムの製造方法を提供することを課題とする。
【課題を解決するための手段】
【０００８】
本発明に係る撥水性フィルムの製造方法は、素材樹脂を加熱する工程と、前記加熱された素材樹脂を素材吐出部より吐出する工程と、前記吐出された素材樹脂を冷却ロールにより冷却して素材フィルムを形成し、表面に凹凸が形成された賦型シートを用い、圧ロールと前記冷却ロールによる圧力で前記賦型シートの表面に形成された凹凸を転写することにより前記素材フィルムに対してエンボス加工を行うとともに、前記賦型シートと前記素材フィルムをラミネートする工程と、前記エンボス加工が行われた素材フィルムに対して、前記冷却ロールが冷却する工程と、前記冷却ロールにより冷却された素材フィルムを、所定の搬送距離だけ搬送した後、前記賦型シートから剥離する工程と、を有することを特徴とする。
【０００９】
本発明の撥水性フィルムの製造方法によれば、素材樹脂を加熱し、加熱された素材樹脂を素材吐出部より吐出し、吐出された素材樹脂を冷却ロールにより冷却して素材フィルムを形成し、表面に凹凸が形成された賦型シートを用い、圧ロールと冷却ロールによる圧力で賦型シートの表面に形成された凹凸を転写することにより素材フィルムに対してエンボス加工を行うとともに、賦型シートと素材フィルムをラミネートし、エンボス加工が行われた素材フィルムに対して、冷却ロールが冷却を行い、冷却ロールにより冷却された素材フィルムを所定の搬送距離だけ搬送した後、賦型シートから剥離するようにしたので、賦型シート表面の微細な凹凸が素材フィルムに転写された後、適度な温度と引っ張り力により若干変形した凹凸が素材フィルム上に形成されることになり、撥水性の高い撥水性フィルムが得られる。特に、賦型シートと素材フィルムがラミネートされた状態で、所定の距離搬送された後、賦型シートから剥離して撥水性フィルムを得るようにしたため、エンボス加工後、剥離位置までの間に賦型シートと素材フィルムの冷却を行うことができる。このため、搬送速度を緩める必要がなく、製造を高速化し、生産性を高めることができる。
【００１０】
また、本発明に係る撥水性フィルムの製造方法は、前記冷却ロールの冷却温度が、０℃以上４５℃以下であることを特徴とする。本発明の撥水性フィルムの製造方法によれば、冷却ロールの冷却温度を０℃以上４５℃以下としたので、剥離時に、適度な力で引っ張ることにより、素材フィルム上に複雑な凹凸形状を与えることが可能となる。
【００１１】
また、本発明に係る撥水性フィルムの製造方法は、前記素材樹脂の加熱温度は１００℃以上３５０℃以下であることを特徴とする。本発明の撥水性フィルムの製造方法によれば、素材樹脂の加熱温度を１００℃以上３５０℃以下としたので、素材樹脂を焦がさず、適度に表面を溶かして、エンボス加工し易くすることが可能となる。
【００１２】
また、本発明に係る撥水性フィルムの製造方法は、前記賦型シートの表面の算術平均粗さＲａは、０．１μｍ以上２０．０μｍ以下であることを特徴とする。本発明の撥水性フィルムの製造方法によれば、賦型シートの表面の算術平均粗さＲａを０．１μｍ以上２０．０μｍ以下としたので、素材フィルム上に適度な微細構造の凹凸形状を与えることが可能となる。
【発明の効果】
【００１３】
本発明によれば、十分な撥水性を有する撥水性フィルムを製造することが可能となる。
【図面の簡単な説明】
【００１４】
【図１】撥水性フィルムの製造装置を示す図である。
【図２】本発明の一実施形態に係る撥水性フィルムの製造方法を示すフローチャートである。
【図３】賦形シートの表面画像、および製造された撥水性フィルムの表面画像を示す図である。
【図４】撥水性フィルムを容器として用いた際、内容物を収納した状態の断面図である。
【発明を実施するための形態】
【００１５】
以下、本発明の好適な実施形態について、図面を参照して詳細に説明する。
＜１．撥水性フィルムの製造装置＞
図１は、本発明の一実施形態に係る撥水性フィルムの製造方法に用いる撥水性フィルムの製造装置を示す図である。図１において、１は撥水性フィルムの製造装置、２はＴダイ、３は賦型シート供給部、４は賦形シート巻取部、５は圧ロール、６はエンボスラミネート部、７は剥離部、８は冷却ロール、９ａは搬送ロール、９ｂは剥離ロール、１０はフィルム巻取部、Ｒは素材樹脂、Ｆは素材フィルム、Ｆ´は撥水性フィルムである。また、各矢印は、素材樹脂Ｒ、賦型シートＥ、素材フィルムＦ、撥水性フィルムＦ´それぞれの搬送方向を示している。
【００１６】
Ｔダイ２は、素材樹脂を吐出する素材吐出部としての役割を果たし、素材樹脂Ｒを所定の厚みで吐出するための公知のＴダイである。Ｔダイ２は、直線状のリップを持つ金型であり、素材樹脂Ｒを平たく押し出して連続的に成型する。Ｔダイ２は、ＥＣ（エクストリュージョンコーター）機の一部である。ＥＣ機は、加熱部を有しており、Ｔダイ２内には、加熱部により加熱された素材樹脂Ｒが充填される。ＥＣ機およびＴダイ、Ｔダイを用いたフィルムの成形法については、公知であるので詳細な説明は省略する。
【００１７】
賦型シート供給部３は、素材樹脂Ｒを冷却する際、冷却により得られる素材フィルムＦの表面に凹凸を形成するための賦型シートＥの供給部である。賦形シート巻取部４は、賦型シートＥの巻取部である。
【００１８】
圧ロール５は、素材樹脂Ｒに対して、冷却ロール８との間で圧力を加えエンボス加工およびラミネート加工を行うためのものであり、公知の圧ロールにより実現される。本実施形態では、ロール本体の外周面にゴム等の弾性体を巻き付けたものを採用している。圧ロール５の直径は、冷却ロール８と略同一であることが好ましい。圧ロール５の直径は、特に限定されないが、本実施形態では、直径１５０ｍｍのものを使用している。
【００１９】
冷却ロール８は、素材樹脂Ｒを冷却して素材フィルムＦを成形し、圧ロール５との間で素材フィルムＦに対して加圧することにより、賦型シートＥ表面の凹凸を素材フィルムＦの表面に転写してエンボス加工を行うロールである。Ｔダイ２から吐出された高熱の素材樹脂が、冷却ロール８で冷却されて素材フィルムＦが成形される点は、公知のＴダイ法によるフィルム成形法と同様である。
【００２０】
冷却ロール８としては、ロール表面を冷却する機構を備えたものであれば、公知の種々のものを用いることができる。例えば、材質としては、銅、アルミニウム、ステンレス鋼等の金属を用いることができる。冷却ロール８の直径は、圧ロール５と略同一であることが好ましい。図１の例では、圧ロール５と同一の直径１５０ｍｍのものを使用している。
【００２１】
圧ロール５、冷却ロール８は、いずれも中心に回転軸を有し、この回転軸を図示しない駆動機構により回転させることが可能に構成されている。また、図示しない制御機構が、圧ロール５、冷却ロール８の駆動機構を、２つのロールの周速度が同一になるように制御して駆動させる。圧ロール５、冷却ロール８の直径を同一とした場合には、圧ロール５、冷却ロール８の駆動機構を、同一の角速度となるように制御して駆動させる。
【００２２】
エンボスラミネート部６は、圧ロール５と冷却ロール８の表面が最接近する部分である。このエンボスラミネート部６において、圧ロール５に巻き付けられた賦型シートＥと冷却ロール８の間に挟まれた素材フィルムＦに対してエンボス加工が行われるとともに、賦型シートＥと素材フィルムＦのラミネート加工が行われる。
【００２３】
搬送ロール９ａは、エンボスラミネート加工後の素材フィルムＦを賦型シートＥとともに搬送するロールである。剥離ロール９ｂは、エンボスラミネート加工および冷却がなされた素材フィルムＦを、賦型シートＥから剥離するロールである。剥離部７は、エンボスラミネート加工が行われた素材フィルムＦが賦型シートＥから剥離される部分であり、剥離ロール９ｂ上に存在する。剥離部７は、冷却ロール８から素材フィルムＦが離れる位置から所定の搬送距離だけ離れた位置に設定される。すなわち、剥離ロール９ｂは、冷却ロール８から所定の搬送距離だけ離れた位置に設置されることになる。これは、エンボス加工と同時に素材フィルムＦと賦型シートＥをラミネートした後、ラミネートされた状態を長く保つことにより剥離に適した状態まで温度を下げるためである。所定の搬送距離としては、搬送速度を１ｍ／分とした場合、１０ｍ以上であることが好ましい。
【００２４】
搬送ロール９ａ、剥離ロール９ｂとしては、素材フィルムＦ、賦型シートＥ等のシート状物を搬送することができるものであれば、公知の種々のものを用いることができる。例えば、材質としては、銅、アルミニウム、ステンレス鋼等の金属を用いることができる。搬送ロール９ａ、剥離ロール９ｂの直径は、圧ロール５、冷却ロール８と同一である必要はなく、図１の例では、直径７０ｍｍのものを使用している。
【００２５】
搬送ロール９ａ、剥離ロール９ｂも、圧ロール５、冷却ロール８と同様、中心に回転軸を有し、この回転軸を図示しない駆動機構により回転させることが可能に構成されている。また、図示しない制御機構が、搬送ロール９ａ、剥離ロール９ｂの駆動機構を、圧ロール５、冷却ロール８の２つのロールの周速度と同一になるように制御して駆動させる。
【００２６】
賦型シートＥは、素材樹脂Ｒを冷却して得られた素材フィルムＦの表面に凹凸を形成するためのシートである。賦型シートＥとしては、その外周面に賦形用の凹凸が施されたものであれば、公知の種々のものを用いることができる。例えば、材質としては、紙（上質紙、再生紙等）、金属（銅、アルミニウム、ステンレス鋼等）、合成樹脂（例えばＰＥＴ等）を用いることができる。
【００２７】
本実施形態では、公知のサンドブラスト法によりＰＥＴフィルム上に凹凸が形成された賦型シートＥを使用している。サンドブラスト法を用いて凹凸を形成しているため、凹凸は表面上に不規則に形成されている。ただし、表面の算術平均粗さＲａが、０．１μｍ以上２０．０μｍ以下、好ましくは０．５μｍ以上１５．０μｍ以下、さらに好ましくは０．５μｍ以上１．０μｍ以下となるように調整して形成される。所定の算術平均粗さＲａで不規則に凹凸を形成できるものであれば、サンドブラスト法以外の公知の手法を用いてもよい。賦型シートＥの表面には、エンボスラミネート加工後のフィルムの剥離を容易にするために、フッ素樹脂等により剥離処理を施してもよい。
【００２８】
素材樹脂Ｒは、撥水性フィルムＦ´を製造するための素材となる樹脂であり、ポリエチレン、ポリプロピレン、ポリエステル、ポリカーボネート、ポリウレタン等、様々な樹脂フィルムを用いることができる。一例としては、「カーネルＫＭ２６２（日本ポリエチレン社製）」や、「プラストマーＬＬＤＰＥ（プライムポリマー社製）」等の製品を用いることができる。
【００２９】
＜２．撥水性フィルムの製造方法＞
次に、本発明の一実施形態に係る撥水性フィルムの製造方法を、図２のフローチャートを用いて説明する。撥水性フィルムの製造装置１が稼動を開始すると、撥水性フィルムの製造装置１が前準備を行う（ステップＳ１）。具体的には、ＥＣ機内の加熱部において、素材樹脂Ｒの加熱を開始するとともに、冷却ロール８の冷却を開始する。ＥＣ機内の加熱部においては、素材樹脂Ｒを加熱する。これにより、Ｔダイ２内に加熱された素材樹脂Ｒが充填されることになる。素材樹脂Ｒは、２００℃以上３５０℃以下の範囲内の所定の温度に加熱される。温度を高くし過ぎると、樹脂が焦げてしまい、得られるフィルムの撥水性が低下する。このため、本実施形態では、３５０℃を超えない温度で加熱している。素材樹脂Ｒとしてポリエチレンを用いる場合には、２００℃以上３００℃以下の範囲内の所定の温度（好ましくは２８０℃、もしくはそれに近い温度）で加熱する。
【００３０】
冷却ロール８に対しては、０℃以上４５℃以下の範囲内の所定の温度になるよう設定指示が行われ、この指示に従って温度調整機構が冷却ロール８を冷却する。素材樹脂Ｒの加熱、冷却ロール８の冷却は、いずれを先に実行してもよい。要は、ステップＳ２の素材樹脂Ｒの吐出前に、素材樹脂Ｒ、冷却ロール８の表面が目的とする温度範囲になるように、十分に調整されていればよい。
【００３１】
次に、Ｔダイ２から素材樹脂Ｒの吐出を行う（ステップＳ２）。具体的には、公知のＴダイ法により、素材樹脂ＲをＴダイ２の下方に形成された直線状のリップから、素材樹脂Ｒを平たく押し出す。この際、並行して、賦型シート供給部３、賦形シート巻取部４を駆動し、賦型シートＥの供給を開始する。
【００３２】
Ｔダイ２からの吐出による落下により、素材樹脂Ｒがエンボスラミネート部６に到達すると、素材樹脂Ｒは、冷却ロール８により冷却されて素材フィルムＦが成形される。そして、素材フィルムＦは、圧ロール５に巻き付けられた賦型シートＥと冷却ロール８の間に挟まれて加圧され、賦型シートＥ表面の凹凸によりエンボスラミネート加工が行われる（ステップＳ３）。エンボスラミネート加工により、素材樹脂Ｒが冷却されてできた素材フィルムＦの表面に、賦型シートＥ表面の凹凸が転写形成される。同時に、素材フィルムＦと賦型シートＥがラミネートされる。
【００３３】
素材樹脂Ｒから得られた素材フィルムＦの表面に凹凸が形成された後、素材フィルムＦは、賦型シートＥとともに、図１中、右向きの矢印で示す搬送方向に搬送される。このため、賦型シートＥと素材フィルムＦはラミネートされた状態となる。冷却ロール８は、その周回を回転する素材フィルムＦを、さらに冷却する（ステップＳ４）。素材フィルムＦおよび賦型シートＥの搬送速度は、上述のように、十分に遅い速度であるため、素材フィルムＦの表面は、０℃以上４５℃以下の範囲内まで冷却される。
【００３４】
賦型シートＥと素材フィルムＦはラミネートされた状態で、剥離ロール９ｂにおける剥離部７まで搬送される。素材フィルムＦが、０℃以上４５℃以下の範囲内の温度で維持された状態で、剥離ロール９ｂにおける剥離部７に達すると、表面に凹凸が形成された素材フィルムＦは、賦型シートＥから剥離される（ステップＳ５）。具体的には、賦形シート巻取部４の巻取りによる賦形シートＥの移動方向と、フィルム巻取部１０の巻取りによる素材フィルムＦの移動方向が異なるため、フィルム巻取部１０に巻取られる素材フィルムＦが、賦型シートＥから剥離される。
【００３５】
これにより、撥水性フィルムＦ´が得られる。素材フィルムＦが、賦型シートＥから剥離される際に、引っ張り力により凹凸形状が変化し、より撥水性の高い状態となるため、剥離後から撥水性フィルムＦ´と表現することにする。そして、剥離された撥水性フィルムＦ´は、フィルム巻取部１０により巻き取られる。冷却ロール８により十分冷却し、剥離部７に到達した時点の温度が所定の温度範囲になる状態としておくことにより、剥離の際、フィルムの表面には、適度な引っ張り力が加わる。このため、撥水性フィルムＦ´の表面には、賦形シートＥの凹凸に加え、引っ張り力により生じる凹凸が形成される。このようにして得られた撥水性フィルムＦ´は、良好な撥水性を有することになる。
【実施例】
【００３６】
次に、本発明の実施例について説明する。
[賦形シート]
賦形シートＥとしてＰＥＴフィルムを採用した。賦形シートＥとなるＰＥＴフィルムの表面には、微細かつ不規則な凹凸が形成されており、賦形シートＥの表面を、ＪＩＳＢ０６０１：２００１に準拠して測定したところ、算術平均粗さＲａは１．０μｍであった。
【００３７】
上記賦形シートＥを賦型シート供給部３から供給し、公知のＴダイ法により素材樹脂Ｒから素材フィルムＦを成形しつつ、エンボスラミネート加工を行った。詳細には、以下の条件で撥水性フィルムＦ´を製造した。
【００３８】
[条件]
素材フィルム：ポリエチレン「プラストマーＬＬＤＰＥ（プライムポリマー社製）」膜厚１００μｍ
Ｔダイ内の素材樹脂の温度：２８０℃
素材フィルムの搬送速度：１ｍ／分
エンボスラミネート加工を行う際の圧力：０．６ＭＰａ
冷却ロールの表面温度：２０℃
【００３９】
素材樹脂が冷却ロール８により冷却されて得られた素材フィルムの搬送速度が１ｍ／分であり、この搬送速度で、素材フィルムは、冷却ロール８の周囲を回転する間に表面温度２０℃の冷却ロールで十分に冷却されることになる。冷却後の素材フィルムの温度が０℃以上４５℃以下となり、剥離部７まで維持される。このため、適度な温度で剥離が行われ、撥水性を維持する凹凸が撥水性フィルムＦ´の表面に形成される。
【００４０】
図３は、上記[条件]による場合の賦形シートの表面画像、および製造された撥水性フィルムの表面画像を示す図である。図３（ａ）は、賦形シートＥの表面画像、図３（ｂ）は、撥水性フィルムＦ´の表面画像を示す。素材樹脂を所定の温度に加熱した後、冷却して成型しながらエンボスラミネート加工し、冷却後に剥離して得られた撥水性フィルムは、図３（ｂ）に示すように、表面粗さは継承しつつも、図３（ａ）に比べて、細かい凹凸が形成されている。これは、剥離時における引っ張りによるものである。
【００４１】
[結果]
上記条件により製造された撥水性フィルムの表面を、ＪＩＳＢ０６０１：２００１に準拠して測定したところ、算術平均粗さＲａは、０．８０μｍであった。水に対する撥水性については、協和界面科学社製の角度測定器「ＡＮＧＬＥ  ＣＯＮＴＲＯＬＬＥＲ  ＳＡ−３０ＤＭ」により測定したところ、接触角が１５０°であり、撥水性は極めて高いものとなった。製造された撥水性フィルムは、算術平均粗さＲａが０．１μｍ以上２０．０μｍ以下、好ましくは０．５μｍ以上１５．０μｍ以下、さらに好ましくは０．５μｍ以上１．０μｍ以下であれば、高い撥水性を発揮する。
【００４２】
上記のようにして作成された撥水性フィルムを容器として用いた際、内容物を収納した状態の断面図を図４に示す。図４において、内容物は水系のものである。実際には、本発明により製造された撥水性フィルムは、不規則な凹凸が形成されることになるが、図４の例では、説明の便宜上、規則的に凹凸が形成されたものを示している。図４に示すように、表面の算術平均粗さＲａが０．１μｍ以上２０．０μｍ以下、好ましくは０．５μｍ以上１５．０μｍ以下、さらに好ましくは０．５μｍ以上１．０μｍ以下である撥水性フィルムの凹凸の窪んだ部分に、空気層が形成されることにより、ロータス効果を発揮する。このため、水系の内容物が撥水性フィルムに付着する程度を低減することができる。
【００４３】
以上、本発明の好適な実施形態、実施例について説明したが、本発明は、上記実施形態、実施例に限定されず、種々の変形が可能である。例えば、上記実施形態では、素材樹脂を吐出する素材吐出部としてＴダイを用いたが、加熱した素材樹脂を吐出することができるものであれば、Ｔダイ以外のものを用いてもよい。
【００４４】
また、上記実施形態では、図１に示した撥水性フィルムの製造装置によりステップＳ５の素材フィルムＦを賦型シートＥから剥離する工程まで行うようにしたが、ステップＳ４における素材フィルムＦの冷却後、そのまま賦型シートＥと素材フィルムＦがラミネートされた状態で巻取りを行い、常温で保管後、別途素材フィルムＦを賦型シートＥから剥離する工程を行うようにしてもよい。エンボスラミネート加工後、ラミネートされた状態が長く続くことにより、十分に冷却され、素材フィルムＦが賦型シートＥから剥離するのに適した温度とすることができる。このため、巻取りまでは高速で行うことが可能となる。
【産業上の利用可能性】
【００４５】
本発明に係る撥水性フィルムの製造方法により製造された撥水性フィルムは、食品を始めとして、様々な内容物を収容するための容器を構成するものとして利用することができる。
【符号の説明】
【００４６】
１・・・撥水性フィルムの製造装置
２・・・Ｔダイ（素材吐出部）
３・・・賦型シート供給部
４・・・賦形シート巻取部
５・・・圧ロール
６・・・エンボスラミネート部
７・・・剥離部
８・・・冷却ロール
９ａ・・・搬送ロール
９ｂ・・・剥離ロール
１０・・・フィルム巻取部
Ｅ・・・賦型シート
Ｆ・・・素材フィルム
Ｆ´・・・撥水性フィルム
Ｒ・・・素材樹脂
【図２】
2015104889.tif 000003
【図１】
2015104889.tif 000004
【図３】
2015104889.tif 000005
【図４】
2015104889.tif 000006